(57)【要約】【課題】耐久性が優れ、かつ屈曲性も優れたケーブルガイドを提供する。【解決手段】熱可塑性樹脂からなり、一方向に延びる底部１と、底部１の幅方向両端縁上に設けられ、少なくとも先端部分２ａが内側方向に傾斜又は屈曲した側壁２とが、押出成形により、一体でかつ長さ方向に連続して形成されたケーブル収容部３を有するケーブルガイドの側壁２に、先端から底部に向かって延びる複数の切り込み５を設けると共に、底部１の長手方向において各切り込み５と整合する位置に、幅方向に延びるスリット状貫通孔１１を設ける。【選択図】図１
2014200158.tif 000002
【特許請求の範囲】
【請求項１】
熱可塑性樹脂からなり、一方向に延びる底部と、該底部の幅方向両端縁上に設けられ、少なくとも先端部分が内側方向に傾斜又は屈曲した側壁とが、押出成形により、一体でかつ長さ方向に連続して形成されたケーブル収容部を有し、
前記側壁には先端から前記底部に向かって延びる複数の切り込みが設けられており、
少なくとも前記底部には、長手方向において各切り込みと整合する位置に、幅方向に延びるスリット状貫通孔が設けられているケーブルガイド。
【請求項２】
前記側壁には、前記切り込みの前記底部側端部に、平面視で略円形状又は略楕円形状の貫通孔が設けられている請求項１に記載のケーブルガイド。
【請求項３】
前記側壁の底部側の部分は熱可塑性エラストマーで形成され、その他の部分が熱可塑性エラストマー以外の熱可塑性樹脂で形成されている請求項１又は２に記載のケーブルガイド。
【請求項４】
前記底部の裏面には熱可塑性樹脂からなるリブ部が一体で形成されており、
該リブ部には、前記切り込み及び前記スリット状貫通孔と整合する位置に、略Ｖ字状の切り欠きが設けられていることを特徴とする請求項１〜３のいずれか１項に記載のケーブルガイド。
【請求項５】
前記切り欠きの先端から、前記側壁の貫通孔又は切り込みの底部側端部までの距離が０．５〜３ｍｍであることを特徴とする請求項４に記載のケーブルガイド。
【請求項６】
前記底部のスリット状貫通孔の幅が０．１〜３ｍｍであることを特徴とする請求項１〜５のいずれか１項に記載のケーブルガイド。
【発明の詳細な説明】
【技術分野】
【０００１】
本発明は、ケーブルを収容するケーブルガイドに関する。より詳しくは、ケーブルが接続されている装置の動作に追従して移動し、収容しているケーブルを案内するケーブルガイドに関する。
【背景技術】
【０００２】
ロボットアーム、工作機械、ゲーム機のクレーン及び監視カメラなどでは、装置の動作に追従してケーブル（配線）も移動するが、その際、ケーブルの絡まりや、他の部材との接触による損傷・断線を防止するため、ケーブルガイドが利用されている。このようにケーブルの保護及び案内を行うケーブルガイドは、従来、金属材料で形成されており、追従性能を確保するために、継ぎ手やピン材などを使用して、複数のユニット（リンクプレート）を連結した構成となっている。
【０００３】
また、近年、組み立てなどの作業負担の低減、或いは摺動部のこすれによる発塵や騒音の発生抑制などを目的として、合成樹脂により一体成形されたケーブルガイドも提案されている（例えば、特許文献１〜４参照。）。そして、特許文献１〜３に記載のケーブルガイドでは、屈曲移動を可能とするために、蓋部や側壁に切り込みが形成されている。また、特許文献４に記載のケーブルガイドでは、側壁が間隔を空けて配置されている。
【先行技術文献】
【特許文献】
【０００４】
【特許文献１】特開２００８−０２５７７５号公報
【特許文献２】特開２０１２−０２３８７７号公報
【特許文献３】特開２０１３−０３２８１７号公報
【特許文献４】特開２０１３−０５５７３７号公報
【発明の概要】
【発明が解決しようとする課題】
【０００５】
一方、ダイボンダなどの半導体製造装置やチップマウンターなどの半導体実装装置では、動作部の更なる高速化が求められており、これらに用いられるケーブルガイドには、高速での繰り返し移動に耐えうる耐久性と、ケーブルの高速移動に追従可能な屈曲性が要求される。しかしながら、特許文献１〜４に記載されているような樹脂により一体成形されたケーブルガイドは、耐摩耗性は優れているが、曲げモーメントが大きいため、最小曲げ半径も大きくなり、複数ユニットで構成されているものに比べて、高速移動時の追従性が劣るという問題点がある。
【０００６】
そこで、本発明は、耐久性が優れ、かつ屈曲性も優れたケーブルガイドを提供することを主目的とする。
【課題を解決するための手段】
【０００７】
本発明に係るケーブルガイドは、熱可塑性樹脂からなり、一方向に延びる底部と、該底部の幅方向両端縁上に設けられ、少なくとも先端部分が内側方向に傾斜又は屈曲した側壁とが、押出成形により、一体でかつ長さ方向に連続して形成されたケーブル収容部を有し、前記側壁には先端から前記底部に向かって延びる複数の切り込みが設けられており、少なくとも前記底部には、長手方向において各切り込みと整合する位置に、幅方向に延びるスリット状貫通孔が設けられているものである。
本発明のケーブルガイドの側壁には、前記切り込みの前記底部側端部に、平面視で略円形状又は略楕円形状の貫通孔が設けられていてもよい。
また、本発明のケーブルガイドは、前記側壁の底部側の部分が熱可塑性エラストマーで形成され、その他の部分が熱可塑性エラストマー以外の熱可塑性樹脂で形成されていてもよい。
一方、前記底部の裏面に熱可塑性樹脂からなるリブ部を一体で形成し、該リブ部の前記切り込み及び前記スリット状貫通孔と整合する位置に、略Ｖ字状の切り欠きを設けることもできる。
その場合、前記切り欠きの先端から前記側壁の貫通孔又は切り込みの底部側端部までの距離は、例えば０．５〜３ｍｍとすることができる。
また、前記底部のスリット状貫通孔の幅は、例えば０．１〜３ｍｍとすることができる。
【発明の効果】
【０００８】
本発明によれば、熱可塑性樹脂により一体成形しているため優れた耐久性が得られ、更に、底部に幅方向に延びるスリット状貫通孔を設けているため、従来品よりも最小曲げ半径を小さくして、屈曲性を向上させることができる。
【図面の簡単な説明】
【０００９】
【図１】（Ａ）及び（Ｂ）は本発明の第１の実施形態に係るケーブルガイドの構成を示す図であり、（Ａ）は斜視図であり、（Ｂ）は断面図である。
【図２】図１に示すケーブルガイド１０の使用時の状態を示す側面図である。
【図３】図１に示すケーブルガイド１０の底部１を示す底面図である。
【図４】最小曲げ半径を示す模式図である。
【図５】ケーブルガイド１０の製造工程を示すフローチャート図である。
【図６】成形工程で用いられる装置の構成例を模式的に示す図である。
【図７】（Ａ）は共押出成形に用いるダイスヘッド３１の内部構造を模式的に示す断面図であり、（Ｂ）〜（Ｄ）は各ノズルの形状を示す模式図である。
【図８】本発明の第２の実施形態に係るケーブルガイドの構成を示す断面図である。
【図９】図８に示すケーブルガイド２０の使用時の状態を示す側面図である。
【図１０】本発明の第３の実施形態に係るケーブルガイドの構成を示す側面図である。
【図１１】本発明の第３の実施形態の変形例に係るケーブルガイドの構成を示す側面図である。
【図１２】剛軟度の測定方法を示す模式図である。
【図１３】設置スペースの測定方法を示す模式図である。
【図１４】繰り返し屈曲試験の方法を示す模式図である。
【発明を実施するための形態】
【００１０】
以下、本発明を実施するための形態について、添付の図面を参照して、詳細に説明する。なお、本発明は、以下に説明する実施形態に限定されるものではない。
【００１１】
（第１の実施形態）
先ず、本発明の第１の実施形態に係るケーブルガイドについて説明する。図１は本実施形態のケーブルガイドの構成を示す断面図である。また、図２はその使用時の状態を示す側面図であり、図３は底部１の構成を示す底面図である。更に、図４は最小曲げ半径を示す模式図である。
【００１２】
［全体構成］
図１及び図２に示すように、本実施形態のケーブルガイド１０は、熱可塑性樹脂からなり、一方向に延びる底部と、底部１の幅方向両端縁上に設けられた側壁２とが、押出成形により、一体でかつ長さ方向に連続して形成されている。このケーブルガイド１０では、底部１及び側壁２により囲まれる空間がケーブル収容部３となり、ケーブルは、ケーブル収容部３内に一段又は多段で収容される。
【００１３】
また、本実施形態のケーブルガイド１０の側壁２には、その先端から底部１に向かって延びる複数の切り込み５が設けられている。更に、図３に示すように、ケーブルガイド１０の少なくとも底部１には、幅方向に延びるスリット状貫通孔１１が、複数設けられている。この切り込み５とスリット状貫通孔１１とは、長手方向において整合する位置に形成されている。
【００１４】
［底部１］
本実施形態のケーブルガイド１０では、底部１にスリット状貫通孔１１を設けることにより、長さ方向の曲げに対する断面二次モーメントを小さくし、屈曲時の反発力を小さくしている。これにより、最小曲げ半径を小さくして、ケーブルガイド１０の屈曲性を向上させることができる。即ち、ケーブルガイド１０が、曲がりやすく、かつ曲げ戻ししやすくなる。ここでいう「最小曲げ半径」は、ケーブルガイド１０を折り曲げたときに、自重のみによって曲がる最小の半径をいう。
【００１５】
スリット状貫通孔１１は、屈曲性向上の観点から、一方の側壁２から他方の側壁２まで、ケーブル収容部３の底面の幅全長に亘って形成されていることが好ましい。また、図１（Ａ）に示すように、スリット状貫通孔１１は、側壁２の一部に達していてもよい。
【００１６】
一方、スリット状貫通孔１１の幅ｗは、特に限定されるものではないが、屈曲性向上の観点から０．１ｍｍ以上であることが好ましい。一方、スリット状貫通孔１１の幅ｗの上限値は、側壁２に設けられた切り込み５の間隔に応じて適宜設定することができる。通常、ケーブルの収容性及び保護性能を考慮すると、切り込み５の間隔は１０ｍｍ以上とすることが好ましく、その場合、高速移動時の耐久性確保の観点から、スリット状貫通孔１１の幅ｗは３ｍｍ以下とすることが好ましい。
【００１７】
スリット状貫通孔１１の形状は、例えば、平面視で略矩形状や略楕円形状とすることができるが、これらに限定されるものではなく、形成方法や加工治具などに応じて、種々の形状を採用することができる。
【００１８】
また、スリット状貫通孔１１は、ケーブルガイド１０の外側から内側（ケーブル収容部３側）に向かって幅ｗ及び／又は長さが小さくなるテーパ形状となっていてもよい。この場合、スリット状貫通孔１１の長さｌ及び幅ｗは、ケーブル収容部３側、即ち、最も小さい部分が前述した好適な範囲となっていることが好ましい。このように、スリット状貫通孔１１をテーパ形状とすると、屈曲角度を規制するストッパーとして機能するため、屈曲半径が最小になる曲げが生じたときに、スリット状貫通孔１１のテーパ面同士が面接触するため、屈曲に伴い接触する部分に摩耗損傷が生じにくくなる。このようなテーパ形状のスリット状貫通孔１１は、例えば断面がＶ字状の切削刃を用いて外側から切削加工することにより、形成することができる。
【００１９】
なお、スリット状貫通孔１１は、テーパ形状に限定されるものではなく、側面が垂直な形状や厚さ方向の中央部で幅ｗや長さｌが変化するような形状であってもよい。そして、スリット状貫通孔１１がどのような形状であっても、本実施形態のケーブルガイド１０は問題なく使用することができ、屈曲性向上の効果が得られる。
【００２０】
［側壁２］
側壁２は、少なくとも先端部分が内側方向に傾斜又は屈曲しており、この傾斜部２ａにより、ケーブル収容部３内に収容されたケーブルの脱落が防止される。また、本実施形態のケーブルガイド１０では、対向する側壁２の先端が一定間隔で離隔しており、ケーブル収容部３は上面が開口した構成となっている。これにより、この開口部分から、ケーブルを容易に出し入れすることができる。
【００２１】
更に、側壁２には、先端から底部１に向かって、その高さ方向に延びる複数の切り込み５が、間隔を空けて形成されている。この切り込み５の間隔ｐは、収容するケーブルの太さや数、用途によって適宜設定することができるが、ケーブルの収容性及び保護性能の観点から、ケーブルガイドの高さｈの３０％以上であることが好ましく、より好ましくは３５％以上である。また、屈曲性の観点からは、切り込み５の間隔ｐは、高さｈの６０％以下であることが好ましく、より好ましくは５５％以下である。側壁２に、このような切り込み５を設けることにより、曲げ半径が小さい場合でも、側壁２を構成する熱可塑性エラストマーに過度のストレスを与えずに容易に曲げることが可能となる。
【００２２】
［熱可塑性樹脂］
本実施形態のケーブルガイド１０は、熱可塑性樹脂により、底部１及び側壁２が一体で形成されている。ケーブルガイド１０を形成する熱可塑性樹脂としては、耐屈曲性に優れていることから、熱可塑性エラストマーが好適である。
【００２３】
具体的には、底部１及び側壁２は、例えば熱可塑性ポリエステル系エラストマー（Thermoplastic-Polyester-Elastomer：ＴＰＥＥ）、熱可塑性ポリアミド系エラストマー（Thermoplastic-Polyamide-Elastomer：ＴＰＡＥ）、熱可塑性ポリウレタン系エラストマー（Thermoplastic-Polyurethane-Elastomer：ＴＰＵ）、熱可塑性ポリスチレン系エラストマー（Thermoplastic-Polystyrene-Elastomer：ＴＰＳ）、熱可塑性ポリ塩化ビニル系エラストマー（Thermoplastic-Poly(vinyl chloride)-Elastomer：ＴＰＶＣ）、熱可塑性オレフィン系エラストマー（Thermoplastic-Polyolefin-Elastomer：ＴＰＯ）などの各種熱可塑性エラストマーで形成することができる。
【００２４】
これらの熱可塑性エラストマーの中でも、熱溶融加工性の観点から、熱可塑性ポリエステル系エラストマー（ＴＰＥＥ）、熱可塑性ポリアミド系エラストマー（ＴＰＡＥ）及び熱可塑性オレフィン系エラストマー（ＴＰＯ）が好適である。また、曲げ変形応力の低減及び曲げ強さの観点から、曲げ弾性率が２０〜６００ＭＰａである熱可塑性エラストマー樹脂を使用することが好ましい。曲げ弾性率がこの範囲の樹脂を使用することで、最小曲げ半径が小さく、かつ繰り返し屈曲動作に対する耐久性が高いケーブルガイドを実現することができる。
【００２５】
また、本実施形態のケーブルガイド１０は、底部１及び側壁２の全体を前述した熱可塑性エラストマーで形成してもよいが、少なくとも側壁２における底部１側の屈曲する部分（屈曲部２ｂ）を熱可塑性エラストマー樹脂で形成し、その他の部分は熱可塑性エラストマー以外の熱可塑性樹脂で形成することもできる。これにより、屈曲性及び耐久性を低下させずに、製造コストを低減することができる。なお、耐久性及び屈曲性の観点からは、側壁２の屈曲部２ｂ以外にも、例えば底部１などのように使用中に屈曲する可能性がある部分は、熱可塑性エラストマー樹脂で形成することが好ましい。
【００２６】
熱可塑性エラストマーとその他の熱可塑性樹脂を併用する場合は、これらの接着性の観点から、共押出成形を行い、溶融状態で一体成形する必要がある。そこで、成形性の観点から、熱可塑性エラストマーと併用される熱可塑性樹脂は、熱可塑性エラストマー樹脂よりも軟化点又は融点が高いものを使用することが望ましい。具体的には、熱可塑性樹脂には、ポリオレフィン（ＰＯ）系樹脂、ポリスチレン（ＰＳ）系樹脂、ポリウレタン（ＰＵ）系樹脂、ポリカーボネート（ＰＣ）系樹脂、ポリエステル（ＰＥＳ）系樹脂、ポリ塩化ビニル（ＰＶＣ）系樹脂、ポリアミド（ＰＡ）系樹脂及びポリイミド（ＰＩ）系樹脂の他、各種エンジニアリングプラスチックなどの汎用熱可塑性樹脂を使用することができる。
【００２７】
これらの熱可塑性樹脂の中でも、アクリロニトリル−ブタジエン−スチレン共重合体（ＡＢＳ樹脂）、ポリカーボネート（ＰＣ）樹脂、及びポリプロピレン（ＰＰ）やポリエチレン（ＰＥ）などのポリオレフィン（ＰＯ）樹脂を使用することが好ましい。一方、熱可塑性エラストマー樹脂との接着性の観点からは、化学的な極性基を有するＡＢＳ樹脂などが好適である。また、材料コストの観点からは、ポリプロピレン（ＰＰ）やポリエチレン（ＰＥ）が好適である。更に、透明性に優れるポリカーボネート（ＰＣ）樹脂を使用すると、ケーブル収容部３内を目視で確認することが可能となる。
【００２８】
熱可塑性エラストマーとその他の熱可塑性樹脂を併用する場合は、ＭＦＲ（melt flow rate）が大きく相違しない樹脂を選択して使用することが望ましく、ＭＦＲが同等の樹脂を組み合わせて使用することがより望ましい。これにより、溶融時の流動性を均一にすることができるため、複数の樹脂を用いて共押出成形しても、目的とする形状の成形体（ケーブルガイド１０）を、安定してかつ精度よく成形することが可能となる。
【００２９】
また、熱可塑性エラストマーとその他の熱可塑性樹脂を併用する場合は、その一方又は両方を、顔料などで着色された樹脂（カラーマスターバッチ）などを適量配合することにより着色することもできる。このように、ケーブルガイド１０の一部を異なる色の樹脂で成形すると、ケーブルの種類毎にケーブルガイド１０の色を変えることで、収容されているケーブルの識別することが可能となる。また、使用時には、ケーブルが稼働状態にあることを、作業者に知らせるなどの注意喚起効果も期待できる。
【００３０】
［製造方法］
図５はケーブルガイド１０の製造工程を示すフローチャート図である。図５に示すように、本実施形態のケーブルガイド１０を製造する際は、例えば、押出成形により長尺成形体を形成する成形工程（ステップＳ１）と、長尺成形体に対して、切開、切削及び切断などの加工を施す加工工程（ステップＳ２）とを行う。
【００３１】
［ステップＳ１：成形工程］
図６は成形工程で用いられる装置の構成例を模式的に示す図である。また、図７（Ａ）は共押出成形に用いるダイスヘッド３１の内部構造を模式的に示す断面図であり、図７（Ｂ）〜（Ｄ）は各ノズルの孔形状を示す模式図である。ステップＳ１の成形工程では、熱可塑性エラストマーを単独で押出成形するか、又は、熱可塑性エラストマーとその他の熱可塑性樹脂とを共押出成形して、長尺成形体９を得る。その際用いる装置は、特に限定されるものではないが、例えば図６に示すように、ダイスヘッド３１の後に、水冷式サイジング装置３３、水切り用ブロワー３４、引き取り機３５を、この順に配置した構成とすることができる。
【００３２】
図６に示す装置を用いて長尺成形体９を製造する場合は、先ず、熱可塑性エラストマーなどの熱可塑性樹脂を、所定温度に調節した押出機で溶融し、ダイスヘッド３１に導入し、底部１及び側壁２を一体で吐出成形する。その際、熱可塑性エラストマー単独で成形する場合は、例えば、押出温度を２１０〜２３０℃、ダイス温度を２３０℃程度に設定し、溶融成形することができる。
【００３３】
一方、熱可塑性エラストマーとその他の熱可塑性樹脂とを共押出しする場合は、熱可塑性エラストマーと、その他の熱可塑性樹脂とを、それぞれ個別に押出機から溶融押出し、例えば図７（Ａ）〜（Ｄ）に示すような３種類の孔形状又は導管形状を有するノズル３１１，３１２，３１３を備えるダイスヘッド３１に導入し、一体で吐出成形すればよい。その際、その他の熱可塑性樹脂としてポリカーボネート（ＰＣ）樹脂とを併用する場合は、例えば、押出温度を２８０〜３１０℃、ダイス温度を３１０℃程度に設定し、溶融成形することができる。
【００３４】
また、その他の熱可塑性樹脂として、ＡＢＳ樹脂を使用する場合は、例えば、押出温度を２２０〜２４０℃、ダイス温度を２４０℃程度に設定し、溶融成形することができる。更に、その他の熱可塑性樹脂として、ポリプロピレン（ＰＰ）樹脂を使用する場合は、例えば、押出温度を２２０〜２４０℃、ダイス温度を２４０℃程度に設定し、溶融成形することができる。なお、前述した熱可塑性エラストマーとその他の熱可塑性樹脂を併用する場合において、エラストマー樹脂の押出温度は、単一樹脂で成形する場合と同じにすることができる。
【００３５】
熱可塑性エラストマーとその他の熱可塑性樹脂を併用する場合は、前述した理由から、少なくとも、側壁２の屈曲部２ｂに相当する部分は、熱可塑性エラストマーで形成することが好ましい。また、例えば底部１及び側壁２を、熱可塑性エラストマーなど単一の樹脂で形成する場合は、１台の押出機と単層押出ダイスヘッドを用いて成形することができるが、図７Ａに示すダイスヘッド３１のような複合ダイスヘッドを使用する必要はなく、またノズルの孔形状はノズル３１１に示す孔形状を有するノズルのみを用いて成形することもできる。
【００３６】
次に、ダイスヘッド３１から押し出された中間体８を、冷却水槽３２に配置された水冷式サイジング装置３３に導入し、冷却しつつ目的の形状に成形する。その後、樹脂の固化点以下の温度に十分に冷却できる長さを備えた冷却水槽３３中を通過させて、概ね室温程度になるまで冷却し、形状を固定化する。
【００３７】
その後、冷却水槽３２を通過した長尺成形体９に、水切り用ブロワー３４で発生させた風を吹き付け、付着している水滴を飛散させる。この長尺成形体９は、例えばベルト式引き取り機３５にて一定速度で引き取られ、必要に応じてカット装置（図示せず）を用いて、任意の長さに切断される。
【００３８】
［ステップＳ２：加工工程］
ステップＳ２の加工工程では、切開刃や切削刃を用いて、ステップＳ１の成形工程で製造した長尺成形体９を加工し、両側壁２に切り込み５を形成すると共に、少なくとも底部１の切り込み５と整合する位置に、スリット状貫通孔１１を形成する。その際、切り込み５は、例えばカッター刃のような平板状の平刃により、押し切り又は引き切りすることで形成することができる。
【００３９】
また、スリット状貫通孔１１は、例えば断面先端角が３０〜６０°程度のＶ字状の刃先を装着した多数の切削刃からなる丸刃を用いて、これを回転させながら底部１の幅方向に移動させて、外側から一方の側壁２から他方の側壁２まで切削加工することにより形成することができる。そして、この操作を、所定の間隔で繰り返し行い、所定間隔で切り込み５及びスリット状貫通孔１１を形成する。
【００４０】
なお、前述した切り込み５及びスリット状貫通孔１１の加工は、順次行ってもよいが、上下方向から同時に行うこともできる。更に、加工工程では、切り込み５及びスリット状貫通孔１１を形成した長尺成形体を、所定の長さに切断加工し、ケーブルガイド１０を得る。このように、押出成形により製造する方法は、長尺のケーブルガイドを連続して成形することができるため、従来品に比べて、製造コストを低減することができる。
【００４１】
［使用形態］
本実施形態のケーブルガイド１０は、通常、底部１の外側の面同士を対向させ、ケーブル収容部３の開口部が外を向くようにして配置される。そして、ケーブルが接続されている装置の動作に追従して、その長手方向（移動方向７）に直線移動又は屈曲移動し、内部に収容されているケーブルを案内する。
【００４２】
以上、詳述したように、本実施形態のケーブルガイド１０は、少なくとも底部１の長手方向において各切り込み５と整合する位置に、幅方向に延びるスリット状貫通孔１１を設けているため、底部１の断面二次モーメントを小さくすることができる。また、このスリット状貫通孔１１と共に、両側壁２には切り込み５が設けられているため、従来品よりも最小曲げ半径Ｒを小さくし、屈曲性を向上させることが可能となる。これにより、設置スペースを小さくすることも可能である。
【００４３】
本実施形態のケーブルガイド１０においてスリット状貫通孔１１は、耐屈曲性が低下しない程度の間隔を空け、繰り返し屈曲動作に対して、優れた耐久性が得られる。特に、少なくとも側壁２の屈曲部２ｂを、熱可塑性エラストマーで形成することにより、耐屈曲性を高めることができる。
【００４４】
また、本実施形態のケーブルガイド１０は、対向する側壁２の先端が一定間隔で離隔し、上面が開口しているため、筒状や蓋が設けられている従来品に比べて、ケーブルの出し入れが容易である。このケーブルガイド１０は、側壁２の上部が内側に傾斜しているため、上面が開口していても、ケーブルが脱落することはない。更に、本実施形態のケーブルガイド１０は、押出成形及び切削などの加工により容易に製造することが可能であるため、低コストで製造することが可能である。
【００４５】
なお、本発明のケーブルガイドは、図１〜３に示す構成に限定されるものではなく、両側壁間にケーブル収容部３を区画する区画壁が設けられていてもよい。この場合、屈曲性向上の観点から、区画壁にも切り込みを形成することが望ましい。また、側壁の先端部がケーブル収容部３を覆うように屈曲し、蓋として機能するような構成、即ち、ケーブル収容部３の上面が外部に向けて直に開口しない構成にすることもできる。これらの場合でも、側壁及び区画壁に切り込みを形成すると共に、底部にスリット状貫通孔を形成することにより、耐久性が優れ、かつ屈曲性も優れたケーブルガイドを実現することができる。
【００４６】
（第２の実施形態）
次に、本実施形態の第２の実施形態に係るケーブルガイドについて説明する。図８は本実施形態のケーブルガイドの構成を示す断面図である。また、図９はその使用時の状態を示す側面図である。なお、図８及び図９においては、図１及び図２に示すケーブルガイド１０の構成要素と同じものには同じ符号を付し、その詳細な説明を省略する。
【００４７】
［全体構成］
図８及び図９に示すように、本実施形態のケーブルガイド２０は、底部１の外側の面に、ケーブルガイドの横ぶれや直線部のたるみを防止するリブ部６が、熱可塑性樹脂により、底部１及び側壁２と一体で形成されている。また、ケーブルガイド２０のリブ６には、切り込み５及びスリット状貫通孔１１と整合する位置に、略Ｖ字状の切り欠き６ａが設けられている。
【００４８】
［リブ部６］
リブ部６の切り欠き６ａの形状は、略Ｖ字状の他、矩形、半円形、矩形と円形とを組み合わせた鍵穴形状、など種々の形状を適用することができるが、ケーブルガイド２０の最小曲げ半径や屈曲角度を規制するストッパー効果を考慮すると、略Ｖ字状であることが好ましい。
【００４９】
なお、切り欠き６ａの底部１側先端は、鋭利に切り込まれている必要はなく、先端が丸みを帯びていてもよく、先端が平坦になっていてもよい。即ち、ここでいう略Ｖ字状には、平面視で、三角形状のものの他に、先端にＲが設けられている形状、台形状となっているものも含まれる。このように、切り欠き６ａの形状を略Ｖ字状とすると、隣り合うリブ部６の長辺同士が辺で接触することとなり、更にリブ６の厚さも勘案すると面で接触することとなるため、屈曲角度を規制するストッパーとして好適である。
【００５０】
ここで、ストッパー効果とは、ケーブルを収容した状態で最小曲げ半径を超えて更に大きな曲げが生じる場合に、屈曲角度を規制することによって、ケーブルに電力損失が生じたり、屈曲疲労によりケーブルが断線する現象が生じることを防止する効果であり、隣り合うリブ部６同士の接触や衝突により、その応力を緩和する効果でもある。また、切り欠き６ａが略Ｖ字状である場合は、リブ部６が辺（面）で接触することとなるため、屈曲が繰り返されてもリブ部６における接触部の磨耗損失が最小限に抑制される効果もある。
【００５１】
特に、切り欠き６ａは、スリット状貫通孔１１の加工性の観点から、先端が半径２．５ｍｍ以下のＲ形状を有する略Ｖ字状又は長さ３ｍｍ以下の辺形状を有する略Ｖ字状であることが好ましく、より好ましくは、先端が半径１．５ｍｍ以下のＲ形状を有する略Ｖ字状又は長さ１．５ｍｍ以下の辺形状を有する略Ｖ字状である。なお、リブ部６を形成する熱可塑性樹脂は、特に限定されるものではないが、耐屈曲性の観点から、熱可塑性エラストマーが好適である。
【００５２】
なお、切り欠き６ａの先端がＲ形状又は辺形状を有する場合は、ケーブルガイド２０が屈曲したときに、切り欠き６ａの先端部への応力集中を回避し、切り欠き６ａ先端部がリブ６の厚さ方向に幾分膨らむ現象を、先端部の周辺に分散する効果がある。これにより、繰り返し屈曲に伴う先端部の膨張とその復元により生じるクラックなどの発生を防止することができる。
【００５３】
また、切り欠き６ａの開口角度θは、特に限定されるものではないが、屈曲性と耐久性の観点から、３０°〜６０°とすることが好ましく、より好ましくは４０°〜５０°である。開口角度θをこの範囲にすることにより、耐久性を低下させずに、ケーブルガイド２０の最小半径を小さくすることができる。
【００５４】
［製造方法］
本実施形態のケーブルガイド２０は、前述した第１の実施形態と同様に、押出成形により形成した長尺成形体に、切開、切削及び切断などの加工を施すことにより製造することができる。具体的には、先ず、熱可塑性樹脂を押出成形し、図８に示す断面形状の長尺成形体を形成する。その後、カッター刃により側壁２を切開して切り込み５を形成する。また、多数の切削刃を備える丸刃を用いた切削加工により、底部１にスリット状貫通孔１１を形成すると共に、リブ部６に切り欠き６ａを形成する。
【００５５】
以上詳述したように、本実施形態のケーブルガイド２０では、切り欠き６ａを備えるリブ部６を設けているため、横ぶれや直線部のたるみを防止することができると共に、ストッパー効果により屈曲半径を規制することも可能となる。なお、本実施形態のケーブルガイド２０における上記以外の構成及び効果は、前述した第１の実施形態と同様である。
【００５６】
また、図８に示すケーブルガイド２０では、底部１の両縁部に沿ってリブ部６を設けているが、本発明はこれに限定されるものではなく、例えば、底部１の幅方向中心部や、底部１の縁部よりも幅方向中心部よりにリブ部６を形成してもよい。そして、底部１の縁部に加えてこれらの場所にもリブ部６を設けることにより、ケーブルガイドの横ぶれを防止することができる。
【００５７】
（第３の実施形態）
次に、本実施形態の第３の実施形態に係るケーブルガイドについて説明する。図１０は本実施形態のケーブルガイドの構成を示す側面図である。なお、図１０においては、図８及び図９に示すケーブルガイド２０の構成要素と同じものには同じ符号を付し、その詳細な説明を省略する。
【００５８】
［全体構成］
図１０に示すように、本実施形態のケーブルガイド３０は、側壁２に設けられた切り込み５の底部１側端部に、平面視で略円形状又は略楕円形状の貫通孔４を設けたものである。なお、本実施形態のケーブルガイド３０における貫通孔４以外の構成は、前述した第２の実施形態と同様である。
【００５９】
［貫通孔４］
貫通孔４は、繰り返し屈曲動作に対する耐久性を向上させる効果がある。この貫通孔４とリブ部６に設けられた切り欠き６ａの先端との距離は、耐久性及び屈曲性向上の観点から、０．５〜３ｍｍとすることが好ましく、より好ましくは１〜２ｍｍである。この範囲にすることにより、稼働耐久性を低下させることなく、曲げに対するしなやかさ及び高速移動時の変形追従性を高めることができる。
【００６０】
［製造方法］
本実施形態のケーブルガイド３０は、前述した第１の実施形態及び第２の実施形態のケーブルガイドと同様に、押出成形により形成した長尺成形体に、切開、切削及び切断などの加工を施すことにより製造することができる。具体的には、先ず、熱可塑性樹脂を押出成形し、図８に示す断面形状の長尺成形体を形成する。
【００６１】
次に、所定の外径のドリルを用いて、長尺成形体の両側壁２を切削し、略円形状又は略楕円形状の貫通孔４を形成する。その後、カッター刃などの平板状の平刃により側壁２を貫通孔４まで切開して切り込み５を形成する。また、多数の切削刃を備える丸刃を用いた切削加工により、底部１にスリット状貫通孔１１を形成すると共に、リブ部６に切り欠き６ａを形成する。このとき、切り欠き６ａの先端と貫通孔４との距離が、前述した範囲になるように、丸刃の切削深さを調整することが好ましい。
【００６２】
なお、両側壁２間にケーブル収容部３を区画する区画壁が設けられている場合は、区画壁にも貫通孔４が形成されるように、ドリル挿入長さを調整することが好ましい。これにより、区画壁の耐久性及び耐屈曲性を向上させることもできる。
【００６３】
以上詳述したように、本実施形態のケーブルガイド３０では、側壁２に、平面視で略円形状又は略楕円形状の貫通孔４を設けているため、屈曲時の切り込み先端部のストレスによるクラック発生と、その進行に対する防止効果がある。なお、本実施形態のケーブルガイド３０における上記以外の効果は、前述した第２の実施形態と同様である。
【００６４】
なお、本実施形態においては、第２の実施形態のケーブルガイドの側壁に貫通孔を設けた場合を例に説明したが、本発明はこれに限定されるものではなく、第１の実施形態のケーブルガイドにも適用することができる。図１１は本実施形態の変形例に係るケーブルガイドの構成を示す側面図である。図１１に示すように、リブ部が設けられていないケーブルガイドにおいても、側壁２に貫通孔４を設けることにより、耐久性及び屈曲性を更に向上させる効果が得られる。
【実施例】
【００６５】
以下、本発明の実施例及び比較例を挙げて、本発明の効果について具体的に説明する。本実施例においては、以下に示す方法及び条件で、ケーブルガイドを製造し、以下に示す方法で耐久性及び屈曲性を評価した。図１２〜１４は各評価方法を示す模式図である。
【００６６】
［剛軟度］
実施例及び比較例の各ケーブルガイドを、ＪＩＳ  Ｌ１０９６に規定されるカンチレバー法に準じて、剛軟度（こわさ）を測定した。具体的には、図１２に示すように、一端が４５°の傾斜を持つ水平台の上にケーブルガイド４０を置き、傾斜の方向に滑らせて、ケーブルガイド４０の一端が傾斜面に接したときの上部水平面の端から、ケーブルガイド１０を直線状にしたときの距離ｄ（ｍｍ）を読み取った。
【００６７】
［断面二次モーメント］
長手方向につながっている部分の断面形状と寸法から断面二次モーメント（ｍｍ４）を算出した。その際、実施例１〜７のケーブルガイドは角形として算出し、両側壁部のそれを和算した。比較例１は凹形状として算出した。コーナーＲ部は算出に加味しないものとした。
【００６８】
［曲げ半径］
実施例及び比較例のケーブルガイドを屈曲させ、図４に示すａとｂが同じ値になったときに、その高さの半分を測定し、これを最小曲げ半径Ｒ（ｍｍ）とした。なお、ａ、ｂを測定する位置は、ａ−ｂ間に十分な距離をおいた位置であって、屈曲部を除く屈曲部近傍である。
【００６９】
［設置スペース］
設置スペースは、ケーブルガイド４０を設置したときに必要なスペース（高さ）であり、図１３に示すように、ケーブルガイドの高さ×２＋曲げ半径×２を、設置スペース高さｓ（ｍｍ）とした。
【００７０】
［耐久性］
耐久性は、図１４に示す繰り返し屈曲試験により評価した。その際、最大加速度を１．７Ｇ、最大速度を２１００ｍｍ／ｓ、ストローク長を５００ｍｍ、１分間の往復回数を８０回／分とし、収容ケーブルなしの状態で試験した。
【００７１】
＜実施例１＞
曲げ弾性率が９４ＭＰａのポリエステル系熱可塑性エラストマー樹脂（ＭＲＦ：１．５／２２０℃・２１．１８Ｎ）を使用して、高さ２８ｍｍ、幅３１ｍｍ、底部厚さ３ｍｍで、図８に示す断面樋形状の長尺成形体を作製した。次に、この長尺成形体の両側壁に、直径３ｍｍのドリルで、下端から１４．５ｍｍの位置を中心として切削し、円形状の貫通孔４を形成した。また、カッター刃による押し切りによって、両側壁の上部に、貫通孔４に到達する切り込み５を形成した。
【００７２】
引き続き、断面先端角４５°のＶ字状刃先を装着した多数の切削刃からなる丸刃を用いて、これを回転させながら幅方向に移動させて、リブ部６及び底部１を切削加工し、長尺成形体の底部に幅２ｍｍのスリット状貫通孔１１を形成すると共に、リブ部６にＶ字状の切り欠き６ａを形成した。その際、切り欠き６ａは、側壁２の貫通孔４の下端から切り欠き６ａの先端との距離が１ｍｍになるように、丸刃の切削深さを調整した。この両側壁２の貫通孔４の加工と、切り込み５、スリット状貫通孔１１及び切り欠き６ａの加工は、長尺成形体の長さ方向において、同一位置に行い、以降、この操作を１０ｍｍ間隔で繰り返し行うことにより、実施例１のケーブルガイドを作製した。
【００７３】
この実施例１のケーブルガイドは、切り込み５の深さが上端から１２ｍｍ、側壁の貫通孔４の直径が３ｍｍ、切り欠き６ａの切り欠き角度θが４５°、側壁２の貫通孔４の下端と切り欠き６ａの先端との距離が１ｍｍ、スリット状貫通孔１１の幅ｗが１．７ｍｍであった。
【００７４】
そして、実施例１のケーブルガイドについて、各種評価を行った結果、曲げ断面二次モーメントは、２ｍｍ４であった。また、剛軟度は１００ｍｍと、小さい値であった。その結果、抵抗なく、しなやかに屈曲し、最小曲げ半径Ｒは１２ｍｍ、設置スペースは８０ｍｍと、いずれも小さい値であった。また、屈曲耐性試験の結果、３０００万回の繰り返し屈曲試験においても、屈曲部及びその他の部分においても、ひびわれは発生せず、白化失明も認められず良好な耐久性を示した。
【００７５】
＜実施例２＞
実施例１と同様の方法で長尺成形体を作製し、この長尺成形体の両側壁に、直径３ｍｍのドリルで、下端から１３．６ｍｍの位置を切削し、円形状の貫通孔４を形成した。また、カッター刃による押し切りによって、両側壁の上部に、貫通孔４に到達する切り込み５を形成した。その際、側壁２の貫通孔４の下端から切り欠き６ａの先端との距離が２ｍｍになるように、丸刃の切削深さを調整した。そして、これらの条件以外は、実施例１と同様にして、実施例２のケーブルガイドを作製した。
【００７６】
この実施例２のケーブルガイドは、切り込み５の深さが上端から１２．９ｍｍ、側壁の貫通孔４の直径が３ｍｍ、切り欠き６ａの切り欠き角度θが４５°、側壁２の貫通孔４の下端と切り欠き６ａの先端との距離が２ｍｍ、スリット状貫通孔１１の幅ｗが０．１ｍｍであった。
【００７７】
そして、実施例２のケーブルガイドについて、各種評価を行った結果、曲げ断面二次モーメントは、１６ｍｍ４であった。また、剛軟度は１６０ｍｍと、小さい値であった。その結果、抵抗なく、しなやかに屈曲し、最小曲げ半径Ｒは２５ｍｍ、設置スペースは１０６ｍｍと、実施例１よりも僅かに大きいが、いずれも小さい値であった。また、屈曲耐性試験の結果、３０００万回の繰り返し屈曲試験においても、屈曲部及びその他の部分においても、ひびわれは発生せず、白化失明も認められず良好な耐久性を示した。
【００７８】
＜実施例３＞
曲げ弾性率が２０１ＭＰａのポリエステル系熱可塑性エラストマー樹脂（ＭＲＦ：１．８／２３０℃・２１．１８Ｎ）を使用した以外は、実施例１と同様の方法及び条件で、長尺成形体を作製した。次に、実施例１と同様の条件で、貫通孔４、切り込み５、スリット状貫通孔１１及び切り欠き６ａを形成する加工を行い、実施例３のケーブルガイドを作製した。
【００７９】
この実施例３のケーブルガイドは、切り込み５の深さが上端から１２ｍｍ、側壁の貫通孔４の直径が３ｍｍ、切り欠き６ａの切り欠き角度θが４５°、側壁２の貫通孔４の下端と切り欠き６ａの先端との距離が１ｍｍ、スリット状貫通孔１１の幅ｗが１．７ｍｍであった。
【００８０】
そして、実施例３のケーブルガイドについて、各種評価を行った結果、曲げ断面二次モーメントは、２ｍｍ４であった。また、剛軟度は１４０ｍｍと、小さい値であった。その結果、抵抗なく、しなやかに屈曲し、最小曲げ半径Ｒは２５ｍｍ、設置スペースは１０６ｍｍと、実施例１よりも僅かに大きいが、いずれも小さい値であった。また、屈曲耐性試験の結果、３０００万回の繰り返し屈曲試験においても、屈曲部及びその他の部分においても、ひびわれは発生せず、白化失明も認められず良好な耐久性を示した。
【００８１】
＜実施例４＞
実施例３と同様の方法及び条件で、長尺成形体を作製した。次に、実施例２と同様の条件で、貫通孔４、切り込み５、スリット状貫通孔１１及び切り欠き６ａを形成する加工を行い、実施例４のケーブルガイドを作製した。
【００８２】
この実施例４のケーブルガイドは、切り込み５の深さが上端から１２．９ｍｍ、側壁の貫通孔４の直径が３ｍｍ、切り欠き６ａの切り欠き角度θが４５°、側壁２の貫通孔４の下端と切り欠き６ａの先端との距離が２ｍｍ、スリット状貫通孔１１の幅ｗが０．１ｍｍであった。
【００８３】
そして、実施例４のケーブルガイドについて、各種評価を行った結果、曲げ断面二次モーメントは、１６ｍｍ４であった。また、剛軟度は２００ｍｍと、実施例１〜４よりも僅かに大きいが、抵抗なく、しなやかに屈曲し、最小曲げ半径Ｒは５０ｍｍ、設置スペースは１５６ｍｍと、実施例１〜３よりも僅かに大きいが、ケーブルガイドとしては良好な結果であった。また、屈曲耐性試験の結果、３０００万回の繰り返し屈曲試験においても、屈曲部及びその他の部分においても、ひびわれは発生せず、白化失明も認められず良好な耐久性を示した。
【００８４】
＜実施例５＞
屈曲部には曲げ弾性率が９４ＭＰａのポリエステル系熱可塑性エラストマー樹脂（ＭＲＦ：１．５／２２０℃・２１．１８Ｎ）を使用し、それ以外の部分は、ポリカーボネート樹脂（ＭＲＦ：５．３／３００℃・１１．７７Ｎ）を用いて、高さ２８ｍｍ、幅３１ｍｍ、底部厚さ３ｍｍで、図８に示す断面樋形状の長尺成形体を作製した。次に、実施例１と同様の方法及び条件で、貫通孔４、切り込み５、スリット状貫通孔１１及び切り欠き６ａを形成する加工を行い、実施例５のケーブルガイドを作製した。
【００８５】
この実施例５のケーブルガイドは、切り込み５の深さが上端から１２ｍｍ、側壁の貫通孔４の直径が３ｍｍ、切り欠き６ａの切り欠き角度θが４５°、側壁２の貫通孔４の下端と切り欠き６ａの先端との距離が１ｍｍ、スリット状貫通孔１１の幅ｗが１．７ｍｍであった。
【００８６】
そして、実施例５のケーブルガイドについて、各種評価を行った結果、曲げ断面二次モーメントは、２ｍｍ４であった。また、剛軟度は１１０ｍｍと、小さい値であった。その結果、抵抗なく、しなやかに屈曲し、最小曲げ半径Ｒは１５ｍｍ、設置スペースは８６ｍｍと、良好な結果であった。また、屈曲耐性試験の結果、３０００万回の繰り返し屈曲試験においても、屈曲部及びその他の部分においても、ひびわれは発生せず、白化失明も認められず良好な耐久性を示した。
【００８７】
＜実施例６＞
非屈曲部を形成する熱可塑性樹脂に、ＡＢＳ樹脂（ＭＲＦ：５．０／２２０℃・９８．０７Ｎ）を使用した以外は、実施例５と同様の方法及び条件で、長尺成形体を作製した。次に、実施例１と同様の条件で、貫通孔４、切り込み５、スリット状貫通孔１１及び切り欠き６ａを形成する加工を行い、実施例６のケーブルガイドを作製した。
【００８８】
この実施例６のケーブルガイドは、切り込み５の深さが上端から１２ｍｍ、側壁の貫通孔４の直径が３ｍｍ、切り欠き６ａの切り欠き角度θが４５°、側壁２の貫通孔４の下端と切り欠き６ａの先端との距離が１ｍｍ、スリット状貫通孔１１の幅ｗが１．７ｍｍであった。
【００８９】
そして、実施例６のケーブルガイドについて、各種評価を行った結果、曲げ断面二次モーメントは、２ｍｍ４であった。また、剛軟度は１００ｍｍと、小さい値であった。その結果、抵抗なく、しなやかに屈曲し、最小曲げ半径Ｒは１２ｍｍ、設置スペースは８０ｍｍと、実施例１よりも僅かに大きいが、いずれも小さい値であった。また、屈曲耐性試験の結果、３０００万回の繰り返し屈曲試験においても、屈曲部及びその他の部分においても、ひびわれは発生せず、白化失明も認められず良好な耐久性を示した。
【００９０】
＜実施例７＞
非屈曲部を形成する熱可塑性樹脂に、ポリプロピレン樹脂（ＭＲＦ：２．５／２３０℃・２１．１８Ｎ）を使用した以外は、実施例５と同様の方法及び条件で、長尺成形体を作製した。次に、実施例１と同様の条件で、貫通孔４、切り込み５、スリット状貫通孔１１及び切り欠き６ａを形成する加工を行い、実施例６のケーブルガイドを作製した。
【００９１】
この実施例７のケーブルガイドは、切り込み５の深さが上端から１２ｍｍ、側壁の貫通孔４の直径が３ｍｍ、切り欠き６ａの切り欠き角度θが４５°、側壁２の貫通孔４の下端と切り欠き６ａの先端との距離が１ｍｍ、スリット状貫通孔１１の幅ｗが１．７ｍｍであった。
【００９２】
そして、実施例７のケーブルガイドについて、各種評価を行った結果、曲げ断面二次モーメントは、２ｍｍ４であった。また、剛軟度は、１１０ｍｍと小さい値であった。その結果、実施例７のケーブルガイドは、抵抗なく、しなやかに屈曲し、最小曲げ半径Ｒは１４ｍｍ、設置スペースは８４ｍｍと、実施例１よりも僅かに大きいが、いずれも小さい値であった。また、屈曲耐性試験の結果、３０００万回の繰り返し屈曲試験においても、屈曲部及びその他の部分においても、ひびわれは発生せず、白化失明も認められず良好な耐久性を示した。
【００９３】
＜比較例１＞
実施例１と同様の方法で長尺成形体を作製し、この長尺成形体の両側壁に、直径３ｍｍのドリルで、下端から１２．５ｍｍの位置を中心として切削し、円形状の貫通孔４を形成した。また、カッター刃による押し切りによって、両側壁の上部に、貫通孔４に到達する切り込み５を形成した。その際、側壁２の貫通孔４の下端から切り欠き６ａの先端との距離が４ｍｍになるように、丸刃の切削深さを調整した。そして、これらの条件以外は、実施例１と同様にして、比較例１のケーブルガイドを作製した。
【００９４】
この比較例１のケーブルガイドは、切り込み５の深さが上端から１４ｍｍ、側壁の貫通孔４の直径が３ｍｍ、切り欠き６ａの切り欠き角度θが４５°、側壁２の貫通孔４の下端と切り欠き６ａの先端との距離が４ｍｍであった。また、切り欠き６ａは形成されたが、ケーブル収容部３まで刃先が達せず、スリット状貫通孔１１は形成されなかった。
【００９５】
そして、比較例１のケーブルガイドについて、各種評価を行った結果、曲げ断面二次モーメントは、３５３ｍｍ４であった。また、剛軟度は３１０ｍｍと、非常に大きな値であった。その結果、実施例１〜７のケーブルガイドに比べて屈曲しにくく、最小曲げ半径Ｒは８０ｍｍ、設置スペースは２１６ｍｍと、曲がりにくいものであった。
【００９６】
また、屈曲耐性試験の結果、３０００万回の繰り返し屈曲試験において、屈曲部及びその他の部分においてひび割れは認められなかったが、底部１に変形が見られ、底部１の幅方向中央部がケーブル収容部３の方向に緩やかに湾曲していた。その結果、側壁２が外側に向かって幾分開いた状態になっていた。これは、底部１のケーブル収容部３側の樹脂が繰り返しの引張緊張と緩和収縮により劣化が生じ始めた影響であると考えられる。
【００９７】
以上の結果を、下記表１にまとめて示す。
【００９８】
【表１】
2014200158.tif 000003
【００９９】
上記表１に示すように、実施例１〜７のケーブルガイドは、比較例１のケーブルガイドに比べて、屈曲性が優れていることが確認された。この結果は、断面二次モーメントの算出値と傾向が一致している。また、実施例１〜７のケーブルガイドは、実使用に求められる３０００万回以上の稼働耐久性も有しており、低発塵、低騒音の樹脂一体ケーブルガイドとして、優れた特徴を有していた。以上の結果から、本発明によれば、耐久性が優れ、かつ屈曲性も優れたケーブルガイドが得られることが確認された。
【符号の説明】
【０１００】
１  底部
２  側壁
２ａ  傾斜部
３、１３  ケーブル収容部
４  貫通孔
５  切り込み
６  リブ部
６ａ  切り欠き
７  移動方向
８  中間体
９  長尺成形体
１０、２０、３０、４０  ケーブルガイド
１１  スリット状貫通孔
３１  ダイスヘッド
３２  冷却水槽
３３  水冷式サイジング装置
３４  ブロアー
３５  引き取り機
３１１、３１２、３１３  ノズル
【図１】
2014200158.tif 000004
【図２】
2014200158.tif 000005
【図３】
2014200158.tif 000006
【図４】
2014200158.tif 000007
【図５】
2014200158.tif 000008
【図６】
2014200158.tif 000009
【図７】
2014200158.tif 000010
【図８】
2014200158.tif 000011
【図９】
2014200158.tif 000012
【図１０】
2014200158.tif 000013
【図１１】
2014200158.tif 000014
【図１２】
2014200158.tif 000015
【図１３】
2014200158.tif 000016
【図１４】
2014200158.tif 000017